(57)【要約】【課題】近年、自動車の高出力化、高性能化に伴い、それらに対応する性能向上を要求されている部材が増えている。例えば、エンジン内のシリンダーヘッドガスケットに使用される部材は、より高温、高湿度の環境での耐久性が必要とされ、これまで以上の耐熱性の向上が求められている。【解決手段】有機チタネート化合物（Ａ）、アルキレングリコールエーテル基と酸基を有する化合物（Ｂ）及び溶剤を含む耐熱性プライマー組成物であって、（Ａ）と（Ｂ）の混合比率が  有機チタネート化合物（Ａ）８０〜９９．８重量部、  アルキレングリコールエーテル基と酸基を有する化合物（Ｂ）０．２〜２０重量部であり、  耐熱性プライマー組成物１００重量部中における（Ａ）及び（Ｂ）の合計量が０．５重量部から４０重量部であることを特徴とする耐熱性プライマー組成物。【選択図】なし【特許請求の範囲】
【請求項１】
有機チタネート化合物（Ａ）、アルキレングリコールエーテル基と酸基を有する化合物（Ｂ）及び溶剤を含む耐熱性プライマー組成物であって、
（Ａ）と（Ｂ）の混合比率が、
有機チタネート化合物（Ａ）８０〜９９．８重量部、
アルキレングリコールエーテル基と酸基を有する化合物（Ｂ）０．２〜２０重量部であり、
耐熱性プライマー組成物１００重量部中における（Ａ）及び（Ｂ）の合計量が０．５重量部から４０重量部であることを特徴とする耐熱性プライマー組成物。
【請求項２】
前記有機チタネート化合物（Ａ）が、チタンアルコキシド、チタンアルコキシドの重合体、チタンキレート化合物及びチタンアシレートから選ばれる１種又は２種以上の有機チタネート化合物であることを特徴とする請求項１に記載の耐熱性プライマー組成物。
【請求項３】
前記アルキレングリコールエーテル基と酸基を有する化合物（Ｂ）における酸基が、リン酸、硫酸又はカルボン酸に由来する酸基であることを特徴とする請求項１又は２に記載の耐熱性プライマー組成物。
【請求項４】
前記溶剤が、アルコール類、グリコールエーテル類、ケトン類及びアセテート類から選ばれる１種又は２種以上の溶剤であることを特徴とする請求項１〜３のいずれかに記載の耐熱性プライマー組成物。
【発明の詳細な説明】
【技術分野】
【０００１】
本発明は、プライマー組成物、特に耐熱性が要求される用途に適した耐熱性プライマー組成物に関する。
【背景技術】
【０００２】
近年、自動車の高出力化、高性能化に伴い、それらに対応する性能向上を要求されている部材が増えている。例えば、エンジン内のシリンダーヘッドガスケットに使用される部材は、より高温、高湿度の環境での耐久性が必要とされ、これまで以上の耐熱性の向上が求められている。
また、これまでシリンダーヘッドガスケット用部材においては、ゴム成分や加硫接着剤成分との密着性を向上させてシール性を確保する目的で、リン酸亜鉛処理、クロメート処理、及び、クロム酸を含む処理剤が金属等の基材に施されてきた。しかし、これらの処理方法は、環境問題から他の分野と同様に代替案が種々検討されている。（特許文献１〜３等参照）
【０００３】
例えば、非クロム系処理として、チタン化合物とフッ素化合物を含む処理剤が提案されているが（特許文献４等参照）、フッ素を含むため廃液処理等に課題がある。
また、有機チタン化合物と金属酸化物を含有するシラン系プライマー組成物も提案されているが（特許文献５等参照）、シラン系プライマーは高温高湿下での密着性が不十分となる傾向にあり、現状ではこれらの方法はいずれも満足できる解決方法を提供できるものではない。
【先行技術文献】
【特許文献】
【０００４】
【特許文献１】特開平９−１２２５８０号公報
【特許文献２】特開平１１−２６４４７５号公報
【特許文献３】特開２０００−６３０７号公報
【特許文献４】特開２００２−２６４２５３号公報
【特許文献５】特開２００４−７６６９９号公報
【発明の開示】
【発明が解決しようとする課題】
【０００５】
本発明は、前記したような従来技術における課題、問題点を解決し、高温高湿下での耐熱性が要求される用途に適した耐熱性プライマー組成物を提供することを目的とする。
【課題を解決するための手段】
【０００６】
上記課題、問題点に対して、鋭意研究の結果、本発明者らは、有機チタネート化合物及びアルキレングリコールエーテル基と酸基とを有する化合物を含むことを特徴とする耐熱性プライマー組成物を用いることで克服できることを知見し本発明に至った。
【０００７】
すなわち本発明は、以下のとおりである。
（１）有機チタネート化合物（Ａ）、アルキレングリコールエーテル基と酸基を有する化合物（Ｂ）及び溶剤を含む耐熱性プライマー組成物であって、
（Ａ）と（Ｂ）の混合比率が、
有機チタネート化合物（Ａ）８０〜９９．８重量部、
アルキレングリコールエーテル基と酸基を有する化合物（Ｂ）０．２〜２０重量部であり、
耐熱性プライマー組成物１００重量部中における（Ａ）及び（Ｂ）の合計量が０．５重量部から４０重量部であることを特徴とする耐熱性プライマー組成物。
【０００８】
（２）前記有機チタネート化合物（Ａ）が、チタンアルコキシド、チタンアルコキシドの重合体、チタンキレート化合物及びチタンアシレートから選ばれる１種又は２種以上の有機チタネート化合物であることを特徴とする（１）に記載の耐熱性プライマー組成物。
（３）前記アルキレングリコールエーテル基と酸基を有する化合物（Ｂ）における酸基が、リン酸、硫酸又はカルボン酸に由来する酸基であることを特徴とする（１）又は（２）に記載の耐熱性プライマー組成物。
【０００９】
（４）前記溶剤が、アルコール類、グリコールエーテル類、ケトン類及びアセテート類から選ばれる１種又は２種以上の溶剤であることを特徴とする（１）〜（３）のいずれかに記載の耐熱性プライマー組成物。
本発明の耐熱性プライマー組成物を用いプライマー皮膜を形成することで、有機チタネート化合物成分が金属と強固な結合を形成し、さらに、アルキレングリコールエーテル基と酸基を有する化合物成分が上塗り成分との密着性を確保することができる。
【発明の効果】
【００１０】
本発明の耐熱性プライマー組成物を用いることで、上塗り成分との高温高湿雰囲気での密着性に優れる。
【発明を実施するための形態】
【００１１】
本発明について更に詳しく説明する。
本発明においては、有機チタネート化合物（Ａ）、アルキレングリコールエーテル基と酸基を有する化合物（Ｂ）及び溶剤の各成分は、耐熱性プライマー組成物を得るための必須構成成分である。
（有機チタネート化合物（Ａ））
有機チタネート化合物（Ａ）としては、テトライソブチルチタネート、テトラノルマルブチルチタネート、テトラターシャリーブチルチタネート、テトラ２−エチルへキシルチタネート、テトラステアリルチタネート、チタニウム-i-プロポキシオクチレングリコレ
ート等のチタンアルコキシドとその重合体、ジイソプロポキシチタンビス（エチルアセトアセテート）、ジイソプロポキシチタンビス（アセチルアセトネート）、チタンテトラアセチルアセトネート、
【００１２】
チタニウムジ-2-エチルヘキソキシビス（2-エチル-3-ヒドロキシヘキソキシド）、ドデシルベンゼンスルホン酸チタン化合物などのチタンキレート化合物、トリノルマルブトキシチタンモノステアレート、ジイソプロポキシチタンジステアレート、ジイソプロポキシチタンジイソステアレート、（２−ノルマルブトキシカルボニルベンゾイルオキシ）トリブトキシチタン、チタニウムステアレート、ノルマルブチルリン酸エステルチタンなどのチタンアシレート等が用いられる。
【００１３】
市販品を例示すると、チタンアルコキシドとして、Ａ−１、Ｂ−１、ＴＯＴ、ＴＯＧ（いずれも日本曹達（株）製）、オルガチックスＴＡ−８、オルガチックスＴＡ−２１、オルガチックスＴＡ−３０、オルガチックスＴＡ−８０、オルガチックスＴＡ−９０（いずれもマツモトファインケミカル（株）製）、ＴＢＴ（三菱化学（株）製）、チタンアルコキシドの重合体としてＡ−１０（テトライソプロポキシチタン重合物：平均１０量体）、Ｂ−２（テトラノルマルブトキシチタン重合物：平均２量体）、Ｂ−４（テトラノルマルブトキシチタン重合物：平均４量体）、Ｂ−７（テトラノルマルブトキシチタン重合物：平均７量体）、Ｂ−１０（テトラノルマルブトキシチタン重合物：平均１０量体）、（いずれも日本曹達（株）製）、オルガチックスＴＡ−２３（テトラノルマルブトキシチタン重合物：平均２量体、マツモトファインケミカル（株）製）、チタンキレート化合物としてＴ−５０、Ｔ−６０（いずれも日本曹達（株）製）、オルガチックスＴＣ−１００、オルガチックスＴＣ−１２０、オルガチックスＴＣ−２０１、オルガチックスＴＣ−２３０、オルガチックスＴＣ−２４５、オルガチックスＴＣ−４０１、オルガチックスＴＣ−７１０、オルガチックスＴＣ−７５０、オルガチックスＴＣ−８１０、チタンアシレートとしてＴＢＳＴＡ、ＤＰＳＴＡ−２５、Ｓ−１５１、Ｓ−１５２、Ｓ−１８１、ＴＢＰ（いずれも日本曹達（株）製）、オルガチックスＴＣ−８００、オルガチックスＴＣ−１０４０（マツモトファインケミカル（株）製）等があるがこれらに限定されない。また、これらを１種単独、または、２種以上組み合わせて使用してもよい。なかでもテトラアルコキシチタン、及び、その重合体が好適に使用できる。
【００１４】
（アルキレングリコールエーテル基と酸基を有する化合物（Ｂ））
アルキレングリコールエーテル基と酸基を有する化合物（Ｂ）は、一分子構造にポリエチレングリコールやポリプロピレングリコールに代表されるアルキレングルコール基を有する部位とリン酸、硫酸、カルボン酸に代表される酸基を有する部位を含む化合物である。リン酸基を有する化合物については、一部がエステル化したものを含み、少なくともリン元素に水酸基が１つ結合しているものを指す。
【００１５】
例示するとエチレングリコールリン酸エステル、エチレングリコールエチルエーテルリン酸エステル。エチレングリコールブチルエーテルリン酸エステルなどのエチレングリコールリン酸類、ポリオキシエチレントリデシルエーテルリン酸エステル、ポリオキシエチレンアルキル（Ｃ８）エーテルリン酸エステル、ポリオキシエチレンアルキル（Ｃ１０）エーテルリン酸エステル、ポリオキシエチレンアルキル（Ｃ１２、１３）エーテルリン酸エステル、ポリオキシエチレンラウリルエーテルリン酸エステル、ポリオキシエチレントリデシルエーテルリン酸エステル等のポリオキシエチレンアルキルエーテルリン酸類、ポリオキシエチレンスチレン化フェニルエーテルリン酸エステル等のポリオキシエチレンアリールエーテルリン酸類、ジオキシエチレンスルホコハク酸ラウリル、ポリオキシエチレンアルキル（Ｃ１２−１４）スルホコハク酸等のポリオキシエチレンアルキルエーテルスルホコハク酸類、ポリオキシエチレンラウリルエーテル酢酸等のポリオキシエチレンアルキルエーテル酢酸類、その他酸変性ポリエチレングリコール等が例示されるがこれらに限定されない。なかでもエチレングリコールリン酸類、ポリオキシエチレンアルキルエーテルリン酸類、ポリオキシエチレンアリールエーテルリン酸類のようなリン酸エステル誘導体やが望ましく、中でもリン酸エステル誘導体が特に効果を発揮する。  また、これらの化合物の酸基をナトリウム、カリウム、カルシウム等の金属やアンモニア、モノエタノールアミン等の有機アミンなどの塩基で全部、または、一部中和した中和塩も使用できる。また、これらを１種単独、または、２種以上組み合わせて使用してもよい。
【００１６】
市販品として、城北化学（株）製ＪＰ−５０６Ｈ、ＥＧＡＰ、第一工業製薬（株）製プライサーフシリーズ、ネオハイテノールシリーズ、ネオハイテノールＥＣＬシリーズ、ハイテノールシリーズ、東邦化学工業（株）製フォスファノールシリーズ、（株）ＡＤＥＫＡ製アデカコールＴＳシリーズ、アデカコールＣＳシリーズ、アデカコールＰＳシリーズ、竹本油脂（株）製ニューカルゲンシリーズ、ＨｉｇｈＴＡＣ  ＧＭＢＨ製Ａｄｄｉｔｉｖｅ  Ｇ５０等例示されるがこれらに限定されない。
【００１７】
（溶剤）
本発明において、有機チタネート化合物（Ａ）とアルキレングリコールエーテル基と酸基を有する化合物（Ｂ）は、溶剤を用い希釈し使用する。使用できる溶剤としては、メタノール、エタノール、ノルマルプロパノール、イソプロピルアルコール、ノルマルブタノール、イソブタノール、ターシャリーブタノール、ノルマルヘキサノール、２―エチルヘキサノール、テキサノール、ベンジルアルコール等のアルコール類、エチレングリコールモノプロピルエーテル、エチレングリコールモノブチルエーテル、エチレングリコールモノターシャリーブチルエーテル、プロピレングリコールモノメチルエーテル、プロピレングリコールモノノルマルプロピルエーテル、プロピレングリコールモノノルマルブチルエーテル等のグリコールエーテル類、メチルエチルケトン、メチルイソブチルケトン等のケトン類、酢酸エチル、酢酸ノルマルプロピル、酢酸ブチルなどのアセテート類などが使用できる。また、溶剤の選定については、乾燥性を考慮し任意にこれらを１種またはそれ以上を組合せ使用できる。中でもアルコール類を使用するのが望ましい。
これらの溶剤の使用量については、耐熱性プライマー組成物１００重量部中に有機チタネート化合物（Ａ）及びアルキレングリコールエーテル基と酸基を有する化合物（Ｂ）の合計量が０．５重量部から４０重量部となる程度の希釈量で使用するのが望ましい。
【００１８】
また、本発明においては、必要に応じ、湿潤剤、増粘剤、顔料、染料など添加剤等を特性に悪影響しない範囲で使用することができる。
本発明の耐熱性プライマー組成物において、有効成分である有機チタネート化合物（Ａ）とアルキレングリコールエーテル基と酸基を有する化合物（Ｂ）の配合割合を（Ａ）が８０〜９９．８重量部、（Ｂ）が０．２〜２０重量部とし、耐熱性プライマー組成物１００重量部中の有効成分（Ａ）及び（Ｂ）の合計量が０．５重量部〜４０重量部となるように溶剤で希釈し、調整することが必要である。特に好ましい配合は、成分（Ａ）と成分（Ｂ）の配合割合が９０〜９９．５重量部、成分（Ｂ）０．５〜１０重量部であり、耐熱性プライマー組成物中の有効成分（Ａ）及び（Ｂ）の合計量が該耐熱性プライマー組成物１００重量部中に２重量部〜１０重量部となるように溶剤で希釈したものである。
【００１９】
これに対して、有効成分である有機チタネート化合物（Ａ）とアルキレングリコールエーテル基と酸基を有する化合物（Ｂ）の配合割合で、（Ａ）が８０重量部未満となった時、耐熱性プライマー組成物の液安定性が低下しやすく、９９．８重量部を超えると高温高湿環境における上塗りとの密着性が悪くなる。また、耐熱性プライマー組成物１００重量部中の有効成分である（Ａ）及び（Ｂ）の合計量が該耐熱性プライマー組成物１００重量部中に０．５重量部未満であれば、高温環境における上塗り成分との密着性が悪くなり、４０重量部を超えると乾燥ムラや白色粉吹き現象が発生しやすくなる。
【００２０】
本発明の耐熱性プライマー組成物を使用する条件として、被塗物に対し、本発明の耐熱性プライマー組成物を刷毛塗り、浸漬塗装、スプレー塗装、フローコート、バーコート等の方法にて塗布する。その後、２０〜３０℃でセッティングを行った後、１００℃〜２００℃で２分から１０分程度加熱乾燥を行うことでプライマー皮膜を形成することができる。
【００２１】
本発明の耐熱性プライマー組成物を適用できる被塗装物としては、鉄、ステンレス鋼、アルミニウム、マグネシウム、銅等の金属素材やガラス板やガラスクロス等のガラス素材、セラミック素材等が上げられる。本発明は特に金属素材に効果を発揮する。
【実施例】
【００２２】
本発明について、製造例、実施例および比較例によってさらに具体的に説明するが、本発明はこれらによって何ら限定されるものではない。なお、製造例、実施例および比較例中の部は、特に断りのない限り重量部を意味する。
【００２３】
（製造例１）
３リットルフラスコにエタノール８０５部、有機チタネート化合物（Ａ）としてＢ‐１０（日本曹達（株）製）９５部を仕込み、ディスパーで撹拌混合し、アルキレングリコールエーテル基と酸基を有する化合物（Ｂ）としてプライサーフ２０８Ｎ（第一工業製薬（株）製）５部、エタノール９５部を加え３０分混合し、さらにイソプロピルアルコール１
０００部を加え、３０分混合し、耐熱性プライマー処理液（有効成分５％）を得た。
【００２４】
（製造例２）
プライサーフ２０８Ｎ（第一工業製薬（株）製）の代わりに、アルキレングリコールエーテル基と酸基を有する化合物（Ｂ）としてＪＰ−５０６Ｈ（城北化学工業（株）製）を使用する以外は製造例１と同様な方法で製造した。
（製造例３）
プライサーフ２０８Ｎ（第一工業製薬（株）製）の代わりに、アルキレングリコールエーテル基と酸基を有する化合物（Ｂ）としてフォスファノールＲＳ−６１０（東邦化学工業（株）製）を使用する以外は製造例１と同様な方法で製造した。
【００２５】
（製造例４）
Ｂ‐１０（日本曹達（株）製）の代わりに、有機チタネート化合物（Ａ）としてオルガチックスＴＡ−２１（マツモトファインケミカル（株）製）を使用する以外は製造例１と同様な方法で製造した。
（製造例５）
３リットルフラスコにエタノール８１０部、有機チタネート化合物（Ａ）としてＢ‐１０（日本曹達（株）製）９０部を仕込み、ディスパーで撹拌混合し、アルキレングリコールエーテル基と酸基を有する化合物（Ｂ）としてプライサーフ２０８Ｎ（第一工業製薬（株）製）１０部、エタノール９０部を加え３０分混合し、さらにイソプロピルアルコール１０００部を加え、３０分混合し、耐熱性プライマー処理液（有効成分５％）を得た。
【００２６】
（製造例６）
３リットルフラスコにエタノール８０１部、有機チタネート化合物（Ａ）としてＢ‐１０（日本曹達（株）製）９９部を仕込み、ディスパーで撹拌混合し、アルキレングリコールエーテル基と酸基を有する化合物（Ｂ）としてプライサーフ２０８Ｎ（第一工業製薬（株）製）１部、エタノール９９部を加え３０分混合し、さらにイソプロピルアルコール１０００部を加え、３０分混合し、耐熱性プライマー処理液（有効成分５％）を得た。
【００２７】
（製造例７）
３リットルフラスコにエタノール９００部、有機チタネート化合物（Ａ）としてＢ‐１０（日本曹達（株）製）１００部を仕込み、ディスパーで撹拌混合し、さらにイソプロピルアルコール１０００部を加え３０分混合し、耐熱性プライマー処理液（有効成分５％）を得た。
【００２８】
（製造例８）
３リットルフラスコにエタノール８３０部、有機チタネート化合物（Ａ）としてＢ‐１０（日本曹達（株）製）７０部を仕込み、ディスパーで撹拌混合し、アルキレングリコールエーテル基と酸基を有する化合物（Ｂ）としてプライサーフ２０８Ｎ（第一工業製薬（株）製）３０部、エタノール７０部を加え３０分混合し、さらにイソプロピルアルコール１０００部を加え、３０分混合し、耐熱性プライマー処理液（有効成分５％）を得た。
【００２９】
（製造例９）
３リットルフラスコにエタノール８００．１部、有機チタネート化合物（Ａ）としてＢ‐１０（日本曹達（株）製）９９．９部を仕込み、ディスパーで撹拌混合し、アルキレングリコールエーテル基と酸基を有する化合物（Ｂ）としてプライサーフ２０８Ｎ（第一工業製薬（株）製）０．１部、エタノール９９．９部を加え３０分混合し、さらにイソプロピルアルコール１０００部を加え、３０分混合し、耐熱性プライマー処理液（有効成分５％）を得た。
【００３０】
（製造例１０）
３リットルフラスコにエタノール５部、有機チタネート化合物（Ａ）としてＢ‐１０（日本曹達（株）製）９５部を仕込み、ディスパーで撹拌混合し、アルキレングリコールエーテル基と酸基を有する化合物（Ｂ）としてプライサーフ２０８Ｎ（第一工業製薬（株）製）５部、エタノール９５部を加え３０分混合し、耐熱性プライマー処理液（有効成分５０％）を得た。
【００３１】
（製造例１１）
３リットルフラスコに製造例１で製造した耐熱性プライマー処理液（有効成分５％）１００部を仕込み、ディスパーで撹拌混合し、イソプロピルアルコール１９００部を加え３０分混合し、耐熱性プライマー処理液（有効成分０．２５％）を得た。
本発明のプライマー組成物に適用できる上塗り成分としては、アクリルゴム、ＮＢＲ、フッ素ゴムなどのゴム塗料やアクリルメラミン、アクリルウレタン、ポリイミド等の焼付硬化型塗料などがあげられるが、これらに限定されない。
【００３２】
（実施例１）
あらかじめアセトンで脱脂した５０ｍｍ×５０ｍｍのＳＵＳ３０１板を製造例１で得られた耐熱性プライマー処理液に浸漬塗布し、室温で２分乾燥後、１８０℃５分加熱硬化し、プライマー膜を形成した。このように形成された膜の上に溶剤で希釈したフッ素ゴム塗料をバーコータで厚み３０μｍ程度塗布し、室温で５分乾燥後、２５０℃３０分加熱し上塗り塗膜を形成した。
【００３３】
（実施例２〜６）
製造例１で得られた耐熱性プライマー処理液の代わりに製造例２〜６で得られた耐熱性プライマー処理液を使用する以外は、実施例１と同様な方法で行った。
（実施例７）
あらかじめアセトンで脱脂した５０ｍｍ×５０ｍｍのＳＵＳ３０１板を製造例１で得られた耐熱性プライマー処理液に浸漬塗布し、室温で２分乾燥後、１８０℃５分加熱硬化し、プライマー膜を形成した。このように形成された膜の上に溶剤で希釈したニトリルゴム塗料をバーコータで厚み３０μｍ程度塗布し、室温で５分乾燥後、１８０℃３０分加熱し、上塗り塗膜を形成した。
【００３４】
（実施例８）
あらかじめアセトンで脱脂した５０ｍｍ×５０ｍｍのＳＵＳ３０１板を製造例１で得られた耐熱性プライマー処理液に浸漬塗布し、室温で２分乾燥後、１８０℃５分加熱硬化し、プライマー膜を形成した。このように形成された膜の上に溶剤で希釈したアクリルメラミン塗料をバーコータで厚み２０μｍ程度塗布し、室温で５分乾燥後、１８０℃３０分加熱し、上塗り塗膜を形成した。
【００３５】
（比較例１〜５）
製造例１で得られた耐熱性プライマー処理液の代わりに製造例７〜１１で得られた耐熱性プライマー処理液を使用する以外は、実施例１と同様な方法で行った。
（比較例６）
あらかじめアセトンで脱脂した５０ｍｍ×５０ｍｍのＳＵＳ３０１板に溶剤で希釈したフッ素ゴム塗料をバーコータで厚み３０μｍ程度塗布し、室温で５分乾燥後、２５０℃３０分加熱し上塗り塗膜を形成した。
【００３６】
（比較例７）
あらかじめアセトンで脱脂した５０ｍｍ×５０ｍｍのＳＵＳ３０１板の上に溶剤で希釈したニトリルゴム塗料をバーコータで厚み３０μｍ程度塗布し、室温で５分乾燥後、１８
０℃３０分加熱し、上塗り塗膜を形成した。
【００３７】
（比較例８）
あらかじめアセトンで脱脂した５０ｍｍ×５０ｍｍのＳＵＳ３０１板の上に溶剤で希釈したアクリルメラミン塗料をバーコータで厚み２０μｍ程度塗布し、室温で５分乾燥後、１８０℃３０分加熱し、上塗り塗膜を形成した。
実施例１〜８および比較例１〜８の評価結果について表１に示す。
【００３８】
【表１】
2018135404.tif 000002
【００３９】
（耐熱性プライマー処理液の評価法）
（１）塗布外観：耐熱性プライマー処理液を塗布し加熱乾燥した後の塗膜外観で評価。
○：異常なし、
△：乾燥ムラ、
×：白色粉吹き
（２）液安定性：５０℃２か月後の液外観、
○：透明、
△：濁りあり、
×：白濁、または、白色沈殿あり
【００４０】
（３）耐沸騰水性：プライマー塗布後、上塗り塗した塗片を９８℃２４時間浸漬した後の碁盤目テープ密着性で評価。
○：剥離なし、
△：碁盤にかけあり、
×：マス目に剥離あり
【００４１】
（４）：耐熱性：プライマー塗布後、上塗り塗した塗片を２５０℃２４時間加熱した後の碁盤目テープ密着性で評価。
○：剥離なし、
△：碁盤にかけあり、
×：マス目に剥離あり
【産業上の利用可能性】
【００４２】
本発明の耐熱性プライマー組成物とそれを用い、プライマー膜を形成し、上塗り塗料を塗布することで、上塗り塗膜の耐沸騰水性や耐熱性を向上させることができ、産業上上極めて有用である。